(57)【特許請求の範囲】
【請求項１】
上位赤色演色特性を持つメタルハライドランプであって、
可視放射光に対して透過性の材料から形成され金属ハロゲン化物の充填物を含むアーク管と、このアーク管内の両端に対向配置される放電電極とを備え、
前記充填物は、ＣａＩ2 ，ＣａＢｒ2 から成るグループから選択された少なくとも一つの要素と、ＡｌＩ3 ，ＡｌＢｒ3 ，ＧａＩ3 、ＧａＢｒ3 から成るグループから選択された少なくとも一つの要素と、ＴｌＩ，ＴｌＢｒから成るグループから選択された少なくとも一つの要素とにより成り、
前記充填物は、水銀と、ＡｒかＸｅのどちらかとをさらに含み、
前記ＣａＩ2 ，ＣａＢｒ2 の少なくとも一方は、前記ハロゲン化物全ての総モル量の１０〜７５％間のモル量であり、
前記ＡｌＩ3 ，ＡｌＢｒ3 の少なくとも一方は、前記ハロゲン化物全ての総モル量の２〜５０％間のモル量であり、
前記ＴｌＩ，ＴｌＢｒの少なくとも一方は、前記ハロゲン化物全ての総モル量の５〜５０％間のモル量である
ことを特徴とするメタルハライドランプ。
【請求項２】
上位赤色演色特性を持つメタルハライドランプであって、
可視放射光に対して透過性の材料から形成され金属ハロゲン化物の充填物を含むアーク管と、このアーク管内の両端に対向配置される放電電極とを備え、
前記充填物は、ＣａＩ2 ，ＣａＢｒ2 から成るグループから選択された少なくとも一つの要素と、ＡｌＩ3 ，ＡｌＢｒ3 ，ＧａＩ3 、ＧａＢｒ3 から成るグループから選択された少なくとも一つの要素と、ＴｌＩ，ＴｌＢｒから成るグループから選択された少なくとも一つの要素とにより成り、
前記充填物は、水銀と、ＡｒかＸｅのどちらかと、Ｄｙ，Ｈｏ，Ｔｍ，Ｎａ，Ｌｉ，Ｃｓの元素のうち少なくとも一つのハロゲン化物とをさらに含み、
前記ＣａＩ2 ，ＣａＢｒ2 の少なくとも一方は、前記ハロゲン化物全ての総モル量の１０〜７５％間のモル量であり、
前記ＡｌＩ3 ，ＡｌＢｒ3 の少なくとも一方は、前記ハロゲン化物全ての総モル量の２〜５０％間のモル量であり、
前記ＴｌＩ，ＴｌＢｒの少なくとも一方は、前記ハロゲン化物全ての総モル量の５〜５０％間のモル量である
ことを特徴とするメタルハライドランプ。
【請求項３】
前記アーク管を形成する材料は、多結晶アルミナ、サファイヤまたは石英のいずれかであることを特徴とする請求項１又は２記載のメタルハライドランプ。
【請求項４】
前記アーク管は、ガラス製の外郭によって包囲されていることを特徴とする請求項１又は２記載のメタルハライドランプ。
【請求項５】
前記外郭は、２５０〜６００トール間の圧力で窒素の充填ガスを含んでいることを特徴とする請求項４記載のメタルハライドランプ。
【請求項６】
前記アーク管は、シュラウドによって包囲されていることを特徴とする請求項１又は２記載のメタルハライドランプ。
【請求項７】
前記シュラウドは、石英ガラスまたはホウケイ酸ガラスから作製されることを特徴とする請求項６記載のメタルハライドランプ。
【請求項８】
前記シュラウドは、円筒形状をしていることを特徴とする請求項６記載のメタルハライドランプ。
【請求項９】
前記アーク管を包囲しているシュラウドは、ガラス製であって、５８５ｎｍにおいて５〜４０ｎｍ間の半値幅をもって放射光を低減する狭帯域フィルタとして使用されることを特徴とする請求項６記載のメタルハライドランプ。
【請求項１０】
前記シュラウドは、前記フィルタとして作用するように適量のＮｄが添加された高シリカホウケイ酸ガラスから成ることを特徴とする請求項９記載のメタルハライドランプ。
【請求項１１】
前記充填物はナトリウムを含まないことを特徴とする請求項１記載のメタルハライドランプ。
【請求項１２】
上位赤色演色特性を持つメタルハライドランプであって、
可視放射光に対して透過性の材料となる多結晶アルミナ、サファイヤまたは石英のいずれかから形成され金属ハロゲン化物の充填物を含むアーク管と、このアーク管内の両端に対向配置される放電電極とを備え、
前記充填物は、ＣａＩ2 ，ＣａＢｒ2 から成るグループから選択された少なくとも一つの要素と、ＡｌＩ3 ，ＡｌＢｒ3 ，ＧａＩ3 、ＧａＢｒ3 から成るグループから選択された少なくとも一つの要素と、ＴｌＩ，ＴｌＢｒから成るグループから選択された少なくとも一つの要素とにより成り、
前記充填物は、水銀と、ＡｒかＸｅのどちらかと、Ｄｙ，Ｈｏ，Ｔｍ，Ｎａ，Ｌｉ，Ｃｓの元素のうち少なくとも一つとをさらに含み、
前記ＣａＩ2 ，ＣａＢｒ2 の少なくとも一方は、前記ハロゲン化物全ての総モル量の１０〜７５％間のモル量であり、
前記ＡｌＩ3 ，ＡｌＢｒ3 の少なくとも一方は、前記ハロゲン化物全ての総モル量の２〜５０％間のモル量であり、
前記ＴｌＩ，ＴｌＢｒの少なくとも一方は、前記ハロゲン化物全ての総モル量の５〜５０％間のモル量である
ことを特徴とするメタルハライドランプ。
【発明の詳細な説明】
【０００１】
【発明の属する技術分野】
本発明は、可視放射光発生用のメタルハライドランプに関連する。
【０００２】
【従来の技術】
米国特許出願第０９／４２７，３０５号の"A Metal Halide Lampe with Enhanced Red Emission, in Excess of a Blackbody"（本願発明と同じ譲受人によって所有されている）は、類似の対象物であるが異なった技術のランプを記載している。上記出願明細書には、５８５ｎｍ近辺を中心とする黄色の放射光の透過を阻止するために、ネオジム添加のガラス製のシュラウド(shroud)を備えるランプが記載されている。また、そのランプは、有効性を最大にするために、金属製の熱シールドおよび真空の外郭の使用を必要としている。これらの特徴は、製造の観点からランプを望ましくないものにするであろうし、真空の外郭は、ガスの充填された外郭よりも多くの設計的考慮を必要とする潜在的な安全上の問題を呈す。また、熱シールドから結果的に生じるシールの温度上昇は、長いランプ寿命にとって懸念となる。
【０００３】
Shintani他の米国特許第４，０２７，１９０号明細書（特許文献１）およびThornton, Jr. 他の米国特許第４，３６０，７５８号明細書（特許文献２）には、改善されたＲ9 （後段の「課題を解決するための手段」内の説明参照）および全般的な演色評価値（数）を達成するため、ハロゲン化物と錯体化されたカルシウムハロゲン化物を使用するメタルハライドランプが記載されている。Caruso他の米国特許第４，７４２，２６８号明細書（特許文献３）には、例外的な演色性のため、ＳｎＩ2 ＋ＣａＩ2 の錯体化および長円体形状の石英アーク管を使用するメタルハライドランプが記載されている。吸湿性のヨウ化カルシウムからの湿気を除去する処理工程も説明されている。Kramer他の米国特許第４，８０１，８４６号明細書（特許文献４）には、赤色発光(red emission)を強化するため、ヨウ化カルシウムをヨウ化ナトリウム＋希土類元素ヨウ化物の化学組成に加えることが記載されている。Wada他の米国特許第５，２５６，９４０号明細書（特許文献５）には、改善された演色性を有するランプを造るべく、Ｎａ／Ｔｌ／Ｉｎ／Ｓｎ／Ｌｉのハロゲン化物の化学組成を錯体化するために、アルミニウムのハロゲン化物を使用することが記載されている。Fromm 他の米国特許第５，４６１，２８１号明細書（特許文献６）には、例として、金属ハロゲン化物による電極の劣化を防止するため、アーク管において酸素と反応させるために使用されるゲッター材としてＡｌＩ3 を使用することが記載されている。Wijenberg 他の米国特許第６，０３１，３３２号明細書（特許文献７）には、クレストファクタを低減して寿命を改善するために、ＣａＩ2をＮａＩ＋希土類元素ヨウ化物の化学組成に加えることが記載されている。Shaffner他の米国特許第６，００５，３４６号明細書（特許文献８）には、映写機（プロジェクタ）用の光源として使用するために、原色が高度に飽和したスペクトルを発生するＮａＩおよび水銀無しのメタルハライドランプが記載されている。特開昭５２−１２０５８５号公報（特許文献９）および特開昭５２−０３１５８３号公報（特許文献１０）には、東芝株式会社によって権利化請求されていないが、Ｃａの使用に言及している。しかし、それらは、ＡｌまたはＧａのハロゲン化物とのＣａのハロゲン化物の錯体化によるＣａの赤色発光の強化については述べられていない。原子のＣａの青色放射光を抑制する際のＴｌハロゲン化物の役割は説明されておらず、分子のＣａ単一ハロゲン化物の赤色放射光も強化されていない。
【０００４】
定期刊行物の"Lighting Research & Technology"（８巻３号，１９７６年，１３６〜１４０頁）には、金属ハロゲン化物の錯体化についての科学的説明を載せ、色々な化学組成のメタルハライドランプに伴う作用を実地説明している幾つかの実験データを提供している"Improvement of metal halide lamps by complex formation"と題するR. Lorenz による論文が含まれている。
【０００５】
【特許文献１】
米国特許第４，０２７，１９０号明細書
【特許文献２】
米国特許第４，３６０，７５８号明細書
【特許文献３】
米国特許第４，７４２，２６８号明細書
【特許文献４】
米国特許第４，８０１，８４６号明細書
【特許文献５】
米国特許第５，２５６，９４０号明細書
【特許文献６】
米国特許第５，４６１，２８１号明細書
【特許文献７】
米国特許第６，０３１，３３２号明細書
【特許文献８】
米国特許第６，００５，３４６号明細書
【特許文献９】
特開昭５２−１２０５８５号公報
【特許文献１０】
特開昭５２−０３１５８３号公報
【０００６】
【発明が解決しようとする課題】
本発明の目的は、赤色(red colors)を見せる能力（赤色の演色能力）に大幅な改善のあるメタルハライドランプを提供することである。これは、小売りスペースと、肉、魚および食材などの食品とを照明するのに望ましい。人の皮膚の外観も、改善された赤色発光によって強化される。本ランプは、全体的な赤の演色を改善するために、単体であるいは標準的な光源と組み合わせて使用可能である。
【０００７】
本発明の別の目的は、市場で入手可能な同じ電力のランプと構造的上同等である上位赤色演色特性を持つメタルハライドランプを提供することである。
【０００８】
本発明の別の目的は、現存の標準的な製造設備で容易に製造されるメタルハライドランプを提供することである。
【０００９】
本発明のさらに別の目的は、一般的な照明用途に採用されるように、上位赤色演色特性および許容しうる効率ならびに全般的な演色評価数および白色度（つまり特定の色相がない）を持つメタルハライドランプを提供することである。
【００１０】
本発明の別の目的は、従来のメタルハライドおよび高圧水銀ランプよりもフィルタリングの必要性の少ない映写機用の照明に使用可能であり、高飽和原色（赤、緑および青）の光源を提供することである。これは、システムの効率を高め、色の全領域を拡大できるようにするものである。
【００１１】
【課題を解決するための手段】
請求項１記載の発明は、上位赤色演色特性を持つメタルハライドランプであって、可視放射光に対して透過性の材料から形成され金属ハロゲン化物の充填物を含むアーク管と、このアーク管内の両端に対向配置される放電電極とを備え、前記充填物は、ＣａＩ2 ，ＣａＢｒ2 から成るグループから選択された少なくとも一つの要素と、ＡｌＩ3 ，ＡｌＢｒ3 ，ＧａＩ3 、ＧａＢｒ3 から成るグループから選択された少なくとも一つの要素と、ＴｌＩ，ＴｌＢｒから成るグループから選択された少なくとも一つの要素とにより成り、前記充填物は、水銀と、ＡｒかＸｅのどちらかとをさらに含み、前記ＣａＩ2 ，ＣａＢｒ2 の少なくとも一方は、前記ハロゲン化物全ての総モル量の１０〜７５％間のモル量であり、前記ＡｌＩ3 ，ＡｌＢｒ3 の少なくとも一方は、前記ハロゲン化物全ての総モル量の２〜５０％間のモル量であり、前記ＴｌＩ，ＴｌＢｒの少なくとも一方は、前記ハロゲン化物全ての総モル量の５〜５０％間のモル量であることを特徴とする。
【００１３】
請求項２記載の発明は、上位赤色演色特性を持つメタルハライドランプであって、可視放射光に対して透過性の材料から形成され金属ハロゲン化物の充填物を含むアーク管と、このアーク管内の両端に対向配置される放電電極とを備え、前記充填物は、ＣａＩ2 ，ＣａＢｒ2 から成るグループから選択された少なくとも一つの要素と、ＡｌＩ3 ，ＡｌＢｒ3 ，ＧａＩ3 、ＧａＢｒ3 から成るグループから選択された少なくとも一つの要素と、ＴｌＩ，ＴｌＢｒから成るグループから選択された少なくとも一つの要素とにより成り、前記充填物は、水銀と、ＡｒかＸｅのどちらかと、Ｄｙ，Ｈｏ，Ｔｍ，Ｎａ，Ｌｉ，Ｃｓの元素のうち少なくとも一つのハロゲン化物とをさらに含み、前記ＣａＩ2 ，ＣａＢｒ2 の少なくとも一方は、前記ハロゲン化物全ての総モル量の１０〜７５％間のモル量であり、前記ＡｌＩ3 ，ＡｌＢｒ3 の少なくとも一方は、前記ハロゲン化物全ての総モル量の２〜５０％間のモル量であり、前記ＴｌＩ，ＴｌＢｒの少なくとも一方は、前記ハロゲン化物全ての総モル量の５〜５０％間のモル量であることを特徴とする。
【００１４】
請求項３記載の発明は、請求項１又は２記載のメタルハライドランプにおいて、前記アーク管を形成する材料は、多結晶アルミナ、サファイヤまたは石英のいずれかであることを特徴とする。
【００１５】
請求項４記載の発明は、請求項１又は２記載のメタルハライドランプにおいて、前記アーク管は、ガラス製の外郭によって包囲されていることを特徴とする。
【００１６】
請求項５記載の発明は、請求項４記載のメタルハライドランプにおいて、前記外郭は、２５０〜６００トール間の圧力で窒素の充填ガスを含んでいることを特徴とする。
【００１７】
請求項６記載の発明は、請求項１又は２記載のメタルハライドランプにおいて、前記アーク管は、シュラウドによって包囲されていることを特徴とする。
【００１８】
請求項７記載の発明は、請求項６記載のメタルハライドランプにおいて、前記シュラウドは、石英ガラスまたはホウケイ酸ガラスから作製されることを特徴とする。
【００１９】
請求項８記載の発明は、請求項６記載のメタルハライドランプにおいて、前記シュラウドは、円筒形状をしていることを特徴とする。
【００２０】
請求項９記載の発明は、請求項６記載のメタルハライドランプにおいて、前記アーク管を包囲しているシュラウドは、ガラス製であって、５８５ｎｍにおいて５〜４０ｎｍ間の半値幅をもって放射光を低減する狭帯域フィルタとして使用されることを特徴とする。
【００２１】
請求項１０記載の発明は、請求項９記載のメタルハライドランプにおいて、前記シュラウドは、前記フィルタとして作用するように適量のＮｄが添加された高シリカホウケイ酸ガラスから成ることを特徴とする。
【００２２】
請求項１１記載の発明は、請求項１記載のメタルハライドランプにおいて、前記充填物はナトリウムを含まないことを特徴とする。
【００２３】
請求項１２記載の発明は、上位赤色演色特性を持つメタルハライドランプであって、可視放射光に対して透過性の材料となる多結晶アルミナ、サファイヤまたは石英のいずれかから形成され金属ハロゲン化物の充填物を含むアーク管と、このアーク管内の両端に対向配置される放電電極とを備え、前記充填物は、ＣａＩ2 ，ＣａＢｒ2 から成るグループから選択された少なくとも一つの要素と、ＡｌＩ3 ，ＡｌＢｒ3 ，ＧａＩ3 、ＧａＢｒ3 から成るグループから選択された少なくとも一つの要素と、ＴｌＩ，ＴｌＢｒから成るグループから選択された少なくとも一つの要素とにより成り、前記充填物は、水銀と、ＡｒかＸｅのどちらかと、Ｄｙ，Ｈｏ，Ｔｍ，Ｎａ，Ｌｉ，Ｃｓの元素のうち少なくとも一つとをさらに含み、前記ＣａＩ2 ，ＣａＢｒ2 の少なくとも一方は、前記ハロゲン化物全ての総モル量の１０〜７５％間のモル量であり、前記ＡｌＩ3 ，ＡｌＢｒ3 の少なくとも一方は、前記ハロゲン化物全ての総モル量の２〜５０％間のモル量であり、前記ＴｌＩ，ＴｌＢｒの少なくとも一方は、前記ハロゲン化物全ての総モル量の５〜５０％間のモル量であることを特徴とする。
【００２４】
ここで、本発明の技術的背景について説明すると、メタルハライドランプは、高（発光）効率、全般的に良好な演色（性）および高光束（明るさ）の故に多くの照明用途に望ましいことが分かっている。広範囲のルーメン出力および色温度の製品が市場で入手可能である。しかし、標準的な市販のランプは、理想的な黒体発光に非常に近い挙動をする白熱光源に比べて、赤色の演色が良くない。本発明のメタルハライドランプは、新鮮な食材・肉や、衣類・家具や、化粧品・美容院・ファッション小売りスペースや、ペイント・美術商や、さらに娯楽施設の照明など、赤色の演色特性が重要な利用分野で使用可能である。
【００２５】
国際照明委員会（ＣＩＥ）によってＣＩＥ公布番号１３．２で具体的に述べられているように、Ｒ9 の演色評価数は、テスト光源および基準光源の二つの光源を用いて別々に見た時の標準化された赤色テストサンプルの反射強度間の比較を表す。５０００Ｋよりも低いＣＣＴ（相関色温度）のテスト光源にとって、基準光源は、CCTおよび照度が等しい黒体放射光となる。赤色テストサンプルからの二つの反射強度がより等しくなればなるほど、Ｒ9 値はより高くなる。最大値の１００は、基準光源に等しく、特定の赤色テストサンプルの見せ方をする光源を表す。１００より小さいＲ9 値は、基準光源と比べて、赤色発光がより少なめかより多めのどちらかとなる光源を表す。この慣行は、赤の演色を比較する際に扱うことが非常に難しい。テスト光源が赤色発光で弱められるか強められるかの指標を、Ｒ9 値が何ら与えないからである。そこで、Ｒ9 計測値が、黒体標準と比較して赤色が強化されたランプを表すようにするべく、本発明の詳細な説明（の発明の実施の形態）におけるデータは、（基準光源に対する赤色の）強化の点数をｘとし、１００＋ｘで表した。これは、標準的な表記ではないが、扱いが非常に容易であった。例えば、テストランプが、同等の黒体光源よりも２０点多く赤色の強化されたものであれば、２０点赤色の弱められたランプと区別できない厳密に正しいＲ9 値の８０に代えて、１００＋２０として表現される。この表記なしには、複雑な色空間定義を利用したやっかいな図形法が必要とされる。
【００２６】
大部分の市販のメタルハライド光源、とりわけＣＣＴが４０００Ｋ未満のランプは、共通してマイナスのＲ9 値を持ち、赤色発光が著しく弱い。一般に、石英アーク管は、同等のセラミックアーク管よりも低いＲ9 値をなす。メタルハライドランプの出力スペクトルは、一般に、動作温度および圧力の条件で気体相で存在している金属の分布によって決定される。一般に、メタルハライドランプは、『飽和』状態で動作するのであり、動作中、幾分かの金属ハロゲン化物は蒸気となるが、余剰の液体または固体の金属ハロゲン化物がなおも十分な量存在している。気体相の金属の総量および分布は、一般にアーク管本体内の最冷点温度での金属ハロゲン化物の蒸気圧によって決定される。一般に、金属ハロゲン化物の蒸気圧がより高くなると、対応する金属元素の放出を高める結果となる。出力スペクトルの実験観察に基づくと、金属ハロゲン化物の或る一定の混合物とともに、幾分かの金属が、対応する金属ハロゲン化物の公知の独立した蒸気圧に従って、予想される割合よりもより高い割合で気体相で存在していることが注目されている。R. Lorentz（"Lighting Research & Technology"，１９７６年，８巻３号の１３６〜１４０頁）は、金属ハロゲン化物の錯体化理論でこの現象を説明している。基本的には、低蒸気圧の金属ハロゲン化物は、高蒸気圧で高反応性の金属ハロゲン化物と反応して、反応体の低蒸気圧の金属ハロゲン化物よりも高蒸気圧の金属ハロゲン化物錯体を生み出す。このように、低蒸気圧の金属ハロゲン化物の放出は、メタルハライドランプでは大幅に増大される。錯体化現象は、ＣａＩ2 の独立した蒸発で可能なものよりも著しくより多くのカルシウム放射光を供給する点で、本発明にとって重要である。
【００２７】
次に、本発明の要約について説明すると、強化（増強）した赤色発光のメタルハライドランプを作製するために、Ｒ9 の演色評価数によって計測される赤色の見せ方を改善するのに最適となる６１０ｎｍ〜６５０ｎｍの波長範囲を放射光にもたらすように、ＣａＩ2 がアーク管充填物の化学組成に付加される。ＣａＩ2 の低蒸気圧により、ＡｌＩ3 またはＧａＩ3 の錯化剤も付加されて気体相のカルシウム量を著しく増大し、それによって赤色放射光を増強している。青色放射光を抑制して優先的に赤色のカルシウム原子および分子の放射光を強化するため、ＴｌＩも充填物の化学組成に含められる。オプションで、約５８５ｎｍを中心とする帯域幅フィルタが、黄色の放射光を減じて赤色発光の割合をさらに強化するとともに十分な白色光源を維持するために使用される。
【００２８】
上位赤色演色特性を持つメタルハライドランプは、可視放射光に対して透過性の材料となる多結晶アルミナ、サファイヤまたは石英のいずれかから形成されるアーク管により成る。
【００２９】
このアーク管は、金属ハロゲン化物の充填物を含み、ＣａＩ2 またはＣａＢｒ2 と、ＡｌＩ3 ，ＡｌＢｒ3 ，ＧａＩ3 またはＧａＢｒ3 と、ＴｌＩまたはＴｌＢｒとを含む。ＣａＩ2 ，ＣａＢｒ2 の少なくとも一方は、ハロゲン化物全ての総モル量の約１０〜７５％間のモル量であり、ＡｌＩ3 ，ＡｌＢｒ3 の少なくとも一方は、ハロゲン化物全ての総モル量の約２〜５０％間のモル量である。ＴｌＩ，ＴｌＢｒの少なくとも一方は、ハロゲン化物全ての総モル量の約５〜５０％間のモル量である。充填物は、水銀と、ＡｒかＸｅのどちらかとをさらに含む。さらに、Ｄｙ，Ｈｏ，Ｔｍ，Ｎａ，Ｌｉ，Ｃｓの元素のうち少なくとも一つのハロゲン化物が含まれるようにしてもよい。
【００３０】
【発明の実施の形態】
図１は一般照明用途のための本発明の典型的な実施形態を示す図である。多結晶アルミナ（ＰＣＡ）製のアーク管１は、硬質ガラス製の外郭２内に収容されている。外郭２内の空間３は、真空にされるかまたは窒素で充填される。ランプ電流は、アーク管１内に気密状態でシールされた電気フィードスルー（貫通電材）４ａ，４ｂによってランプ（アーク管１）内外に伝達される。アーク管１を包囲する管状のシュラウド５は、硬質ガラスまたは石英から作製され、そして図２に示すように、５８５ｎｍ近辺を中心とする黄色の波長帯域における可視光線を大いに吸収するようにネオジムがオプションで添加される。１５０ｗで動作する設計のランプにあっては、アーク管１は、９〜１４ｍｇのＨｇ、１００〜３００トールのＡｒ、および金属ハロゲン化物の充填物６を収容し、その金属ハロゲン化物として、赤色発光用のＣａＩ2 と、Ｃａを含有するハロゲン化物の錯体形成用のＡｌＩ3 またはＧａＩ3 とを含んでいる。独立したヨウ化カルシウムの蒸気圧よりもより高い蒸気圧を持ったヨウ化カルシウム−アルミニウムの錯体の形成は、より多くのカルシウム赤色発光のために蒸気相のカルシウムを増加させる上で重要である。一般にＴｌＩは、釣り合いのとれた色および高効率のために、緑色放射光をもたらすように金属ハロゲン化物の添加物に含まれる。また、ＴｌＩは、スペクトルの赤色領域で優先的に発光するようにカルシウムに影響を与える役割を担う。
【００３１】
図２におけるスペクトル分析によって本発明の重要な長所が理解される。Ｒ9 の反射率曲線は、波長が約６１０ｎｍを越すに従ってスペクトル発光の反射率が大きく増大することを示している。しかし、明所視感度曲線(photopic eye sensitivity curve)は、波長が５５５ｎｍを越えて大きくなると眼の感度が急速に低下することを示している。図３から図５において、約６１５ｎｍと約６５０ｎｍの間で見受けられるカルシウム発光は、それが赤色対象物から強力に反射するが、依然として人の眼にはかなり見えているので、「赤色の見え方」(red rendering) を改善する上で非常に効果的である。幾つかの市販のメタルハライドランプは、赤色の見え方を改善する試みにおいて充填物にリチウムハロゲン化物を含める。６７１ｎｍで支配的なＬｉ原子の輝線は、人の眼には殆ど見えず、効果が制限される。６１１ｎｍのＬｉ原子の放射光は、有効であるものの、一般にメタルハライドランプでは強くない。
【００３２】
本発明の全ての実施形態では、スペクトルの６１５〜６５０ｎｍ領域でのカルシウム放射光は、赤色発光を強める主要な方法である。６１６ｎｍ〜６１７ｎｍ範囲と、また６４４ｎｍ〜６５０ｎｍ範囲とにおいて、密にグループ化された幾つかの原子カルシウムの放射光線が存在している。しかし、赤色放射光のより大きな寄与は、６２３〜６５１ｎｍ範囲におけるカルシウムの単一ヨウ化物の分子放射光からくる。
【００３３】
本発明の全ての実施形態では、ＡｌＩ3 かＧａＩ3 のいずれかが、錯化剤および可視発光の広帯域発光剤として作用することを意図して、充填物の化学組成に含まれる。ＡｌおよびＧａは、周期律表で連続した元素であり、そして化学的に類似しているために、ＡｌＩ3 およびＧａＩ3 の両方がテストされ、ヨウ化カルシウムと組み合わせることで有効的であることが分かった。しかし、ＡｌＩ3 は、そのより高い反応性によって好ましく、より好ましい錯化剤とすると考えられる。また、ＡｌＩ3 は、ＰＣＡ製のアーク管とより化学的に適合性があり、そしてＧａＩ3 よりも低コストであると考えられる。
【００３４】
ＴｌＩは、本発明の充填物の化学組成において重要な役割を担う。ＴｌＩの添加量を増やすと、青色の３８０〜４５０ｎｍ範囲においてカルシウム放射光を抑制するとともに、６１５〜６５０ｎｍの範囲においてカルシウム発光を支援することで、Ｒ9 性能に影響することが観察されている。顕著な自己吸収を通して、Ｔｌの３７７．７ｎｍの原子放射光は、自己保存されるとともに、ＴｌＩ添加量の増大に伴って徐々に大きく可視青色波長へと拡大される広い吸収ノッチを造ると考えられる。この作用は、Ｒ9 を増大し、ＣＣＴを低下し、あるいはスペクトル出力を釣り合わせて白色光源とするために、放射光の青色領域を制限する非常に有用な機構を提供してくれる。スペクトル出力に関するＴｌＩ添加量サイズの作用は、ＣａＩ2 −ＡｌＩ3 −ＴｌＩの充填物の化学組成に対する図６のグラフから理解される。図６では、アルミニウムに対するカルシウムのモル比は、一定に保たれている一方、Ｔｌモル比は調節されている。明らかに、３８０〜４５０ｎｍからの青色放射光は、Ｔｌ添加量が増大されるに従って抑制されている。
【００３５】
本発明の幾つかの実施形態では、ネオジムが添加されたシュラウド５を使用することにより、Ｒ9 を増大することが望ましい。図２は、５８５ｎｍ近辺を中心とする黄色の放射光を吸収するために使用されるフィルタの透過スペクトルを示している。Ｎｄが添加されたガラス製のシュラウドは、半値幅で約３０ｎｍの広さの吸収帯域を持っている。このように黄色の放射光を低減することは、Ｄｕｖ（偏差×１０００）を著しく増大することなく、赤色発光を相対的により大きくすることでＲ9 を増大する。Ｎｄが添加されたガラスは、市場で入手可能な製品である。多くの市販のメタルハライドランプは、通常、アーク管の熱損失を低減し、紫外線放射光を吸収し、そして非静的なアーク管の故障から守るため、透明なシュラウドを使用する。透明なシュラウドは、Ｎｄが添加された特定のもので容易に代替される。一般に、使用されるガラスは、高温動作に適した高シリカ含有量のホウケイ酸製品である。
【００３６】
以下の（表１）は、本発明の幾つかの実験の実施形態に対する性能データと、比較のための幾つかの標準的な市販のランプからのデータとを区分して示している。
【００３７】
【表１】
0004178951.tif 000002
【００３８】
図３から図５は、（表１）のランプの幾つかからのスペクトル強度のグラフを示している。ランプ（Ｅ）以外の全てのランプは、充填物の化学組成とＮｄ添加のシュラウドを除いて、通常の製造許容値内で構造上同じである。ランプ（Ｅ）は、ほぼ同じ構造であるが、図１に示されているランプ（Ａ）〜（Ｄ），（Ｆ）〜（Ｈ）のテーパを持たない円筒形のアーク管を有している。全てのランプは、１５０Ｗ仕様で設計し、１５０Ｗ動作とした。
【００３９】
ランプ（Ａ）は、ヨウ化ナトリウム、ヨウ化タリウム、ヨウ化リチウムと、ジスプロシウム、ホルミウムおよびツリウムのヨウ化希土類元素との金属ハロゲン化物の化学組成を持つ標準３０００Ｋの市販のセラミックメタルハライド製品である。ランプ（Ｂ）は、本発明の第１実施形態を代表しており、ランプ（Ａ）の標準の市販のセラミック金属ハロゲン化物の化学組成に加えて、６．８ミクロンモル／ｃｍ3 の添加量のＣａＩ2 と、２．５ミクロンモル／ｃｍ3 の添加量のＡｌＩ3 とを含んでいる。図３では、ランプ（Ａ），（Ｂ）のスペクトルが比較のためにプロットされている。ランプ（Ｂ）にあっては、赤色（６１０〜６５０ｎｍ）領域において相対的により多くの発光が観察される。
【００４０】
ランプ（Ｃ），（Ｄ）は、アーク管１を包囲している管状のシュラウド５を除いてそれぞれランプ（Ａ），（Ｂ）と同等である。ランプ（Ｃ），（Ｄ）にあっては、図２に見られるスペクトル分布曲線をもたらすようにＮｄおよびＣｅが適量添加された高シリカのホウケイ酸ガラスが、標準的な透明のシュラウドと代替される。これにより、図４に示すように、ＤｕｖまたはＣＣＴを大きく変えることなくＲ9 値を増大するように、スペクトルにおける赤色発光の割合を高める吸収ノッチがスペクトルに設けられることになる。（表１）におけるデータから、ランプ（Ａ），（Ｂ）を比較すると、効率がそれぞれランプ（Ｃ），（Ｄ）において約２１％と１６％低減されている。ランプ（Ｄ）は、本発明の第２実施形態を代表している。ＮｄおよびＣｅで添加された高シリカのホウケイ酸ガラスは、市場で入手可能な製品である。スペクトルに５８５ｎｍ近辺を中心とする吸収ノッチをもたらすＮｄ添加が、本発明の第２実施形態にあっての本質である。メタルハライドランプにおいてシュラウドガラスのセリウム添加は、紫外線放射光の透過を阻止するために一般的に行われることである。ランプ（Ｃ），（Ｄ）に使用される管状のシュラウドは、１．５ｍｍの壁厚を持ち、内径が１９ｍｍとなっている。
【００４１】
ランプ（Ｅ）は、ヨウ化ナトリウムおよびヨウ化タリウムと、ジスプロシウム、ホルミウムおよびツリウムのヨウ化希土類元素との金属ハロゲン化物の化学組成を持つ標準的な４３００Ｋの市販のセラミックメタルハライド製品である。ランプ（Ｆ）は、本発明の第３実施形態であり、６．８ミクロンモル／ｃｍ3 のＣａＩ2 と、２．５ミクロンモル／ｃｍ3 のＡｌＩ3 と、１．５ミクロンモル／ｃｍ3 のＴｌＩの化学組成の、ナトリウム無しの三成分の金属ハロゲン化物を利用している。これにより、ＣＣＴの等しい白熱光源と比べて、大幅に強化された赤色発光を伴う４０００Ｋ近辺のＣＣＴのランプとなる。この場合、スペクトルにおける自然ノッチが化学組成にナトリウムを含むことなく存在しているので、スペクトルから黄色の放射光を除去するために何らフィルタは必要とされない。この効果は、ランプ（Ｅ），（Ｆ）のスペクトルを対比している図５に見ることができる。（表１）において、ランプ（Ｆ）は、１００＋１３０のＲ9 値を有しているものとして計測されている。これはかなり極端な値であり、多くの照明用途では、より穏やかに強化された赤色放射光が要求される。ランプ（Ｆ）型の化学組成のＲ9 の過剰飽和は、ＤｙＩ3 や他の希土類元素のハロゲン化物を加え、ＮａＩを加え、そしてＴｌＩの添加量を調節することにより、色々な用途のためにより低いレベルまで低減可能である。
【００４２】
（表１）のランプ（Ｇ）は、ランプ（Ｆ）よりも低いＲ9 、高い効率および高いＣＲＩを有する本発明の第４実施形態を代表している。ランプ（Ｇ）は、６．８ミクロンモル／ｃｍ3 のＣａＩ2 、２．５ミクロンモル／ｃｍ3 のＡｌＩ3 、２．４ミクロンモル／ｃｍ3 のＴｌＩ、０．６ミクロンモル／ｃｍ3 のＤｙＩ3 および０．４ミクロンモル／ｃｍ3 のＮａＩの化学組成の金属ハロゲン化物を含んでいる。
【００４３】
他の金属ハロゲン化合物を、ＣＣＴを下げるなどの目的のためにランプ（Ｆ）型の化学組成に加えるようにしてもよい。例えば、（表１）のランプ（Ｈ）に示すように、ＣＣＴを下げるために、ランプ（Ｆ）の化学組成にＬｉＩを付加することができる。ランプ（Ｈ）は、本発明の第５実施形態を代表しており、６．８ミクロンモル／ｃｍ3 のＣａＩ2 、２．５ミクロンモル／ｃｍ3 のＡｌＩ3 、１．５ミクロンモル／ｃｍ3 のＬｉＩの化学組成の金属ハロゲン化物を含んでいる。
【００４４】
セラミックメタルハライドランプのアーク管１内への電気フィードスルー(電気インレット)４ａ，４ｂを気密にシールするために使用されるシーリングフリットは、市販のセラミックメタルハライドランプで一般に見受けられる希土類元素のハロゲン化物による化学的ストレスに抗するように、酸化ジスプロシウムを一般に含んでいる。第３実施形態（ランプ（Ｆ））のように、希土類元素のハロゲン化物を含まない化学充填物を使用する際には、置換反応が、充填物の化学組成における酸化ジスプシウムと金属ハロゲン化物との間で起きる。このことは、充填物の化学組成内へのＤｙＩ3 の導入と、元の充填剤の部分的損失とをもたらすことになる。充填物の化学組成におけるそのような変化は、ランプ寿命に渡ってスペクトル出力を変えたり、望ましくない色ズレをもたらすと考えられる。そのような反応を回避するために、充填物の化学組成にＤｙＩ3 を含めることが推奨される。ＤｙＩ3 が性能的な理由によってランプの化学組成上望ましくなければ、酸化ジスプロシウムを含まないが、ＣａＩ2 、ＡｌＩ3 およびＴｌＩと化学的に両立し得る代替シーリングフリットが開発される。
【００４５】
一般照明用の優れた赤色の見え方のする光源に加えて、本発明は、緑および青の他の三原色の見え方も優れている。本発明の第３実施形態は、映写表示装置に使用するスペクトルの主要な赤、緑および青の領域で放射光を集中させるのに特に有効である。このことは、図５に示すように、ランプ（Ｆ）のスペクトルに見ることができる。映写表示システムに一般に使用される黄、シアンおよびマジェンタのノッチフィルタによって、放射光はほとんど失われることはない。本発明の出力スペクトルは、米国特許第６，００５，３４６号明細書（特許文献８）でShaffnerによって説明されているように、例外的に生き生きした色表示を行うことができる広い色の全領域を効果的に生み出すために使用可能である。
【００４６】
説明の簡略化のために、本発明で使用される金属ハロゲン化物の化学組成全ての説明は、ヨウ化金属としたが、同様な効果を得るために上述したヨウ化金属に代えて臭化金属を用いることは、本発明の範囲に入っている。
【００４７】
【発明の効果】
本発明によれば、赤色を見せる能力に大幅な改善のあるメタルハライドランプを提供することができる。また、市場で入手可能な同じ電力のランプと構造的上同等である上位赤色演色特性を持つメタルハライドランプを提供することができる。また、現存の標準的な製造設備で容易に製造されるメタルハライドランプを提供することができる。また、一般的な照明用途に採用されるように、上位赤色演色特性および許容しうる効率ならびに全般的な演色評価数および白色度を持つメタルハライドランプを提供することができる。さらに、従来のメタルハライドおよび高圧水銀ランプよりもフィルタリングの必要性の少ない映写機用の照明に使用可能であり、高飽和原色の光源を提供することができる。
【図面の簡単な説明】
【図１】一般照明目的の典型的なセラミックメタルハライドランプの構造を示す図である。
【図２】明所視感度伝達曲線、Ｒ9 の反射率曲線、およびＮｄ添加ガラスの透過率曲線を示す図である。
【図３】一般的な色温度３０００Ｋのセラミックメタルハライドランプ充填物へのＣａＩ2 ＋ＡｌＩ3 付加による性能効果を示す図である。
【図４】ＣａＩ2 およびＡｌＩ3 を付加した場合と付加しない場合における３０００Ｋの化学組成のランプに対してＮｄ添加フィルタシュラウドの使用で達成された赤色強化の性能およびスペクトルを示す図である。
【図５】ＣａＩ2 、ＡｌＩ3 およびＴｌＩの３成分の金属ハロゲン化物の化学組成で達成された赤色強化の性能およびスペクトルを示す図である。
【図６】ＣａＩ2 −ＡｌＩ3 −ＴｌＩの充填物化学組成に対するスペクトル分布上のヨウ化タリウムの添加量の効果を示す図である。
【符号の説明】
１  アーク管
２  外郭
３  空間
４ａ，４ｂ  電気フィードスルー
５  シュラウド
６  充填物
【図１】
0004178951.tif 000003
【図２】
0004178951.tif 000004
【図３】
0004178951.tif 000005
【図４】
0004178951.tif 000006
【図５】
0004178951.tif 000007
【図６】
0004178951.tif 000008